СМЕСИ ПОЛИМОЛОЧНОЙ КИСЛОТЫ И ТЕРМОПЛАСТИЧНЫХ ПОЛИМЕРОВ ДЛЯ ОБЛАСТЕЙ ПРИМЕНЕНИЯ ПРИ УПАКОВЫВАНИИ

1. Композиция, содержащая от приблизительно 1% мас. до приблизительно 20% мас. полимолочной кислоты и полиэтилентерефталат, где композиция имеет характеристическую вязкость, большее, чем приблизительно 0,7 дл/г.
2. Композиция по п.1, где полимолочная кислота присутствует в количестве в диапазоне от приблизительно 3 мас.% до приблизительно 10 мас.%.
3. Композиция по п.1, где полимолочная кислота присутствует в количестве, равном приблизительно 5 мас.%.
4. Композиция по п.1, где полиэтилентерефталат присутствует в количестве в диапазоне от приблизительно 80 мас.% до приблизительно 99 мас.%.
5. Композиция по п.1, где полиэтилентерефталат присутствует в количестве в диапазоне от приблизительно 90 мас.% до приблизительно 97 мас.%.
6. Композиция по п.1, где полиэтилентерефталат присутствует в количестве, равном приблизительно 95 мас.%.
2
7. Композиция по п.1, которая характеризуется аксиальным модулем Юнга, равным, по меньшей мере, приблизительно 210000 фунт/дюйм (1450000 кПа).
2
8. Композиция по п.1, которая характеризуется радиальным модулем Юнга, равным, по меньшей мере, приблизительно 410000 фунт/дюйм (2830000 кПа).
9. Упаковочный материал, включающий от приблизительно 1 мас.% до приблизительно 20 мас.% полимолочной кислоты и полиэтилентерефталат, где композиция имеет характеристическую вязкость от более приблизительно 0,5 дл/г до приблизительно 0,9 дл/г.
10. Упаковочный материал по п.9, где композиция имеет характеристическую вязкость, более, чем приблизительно 0,7 дл/г.
11. Упаковочный материал по п.9, где полимолочная кислота присутствует в количестве в диапазоне от приблизительно 3 мас.% до приблизительно 10 мас.%.
12. Упаковочный материал по п.9, где полимолочная кислота присутствует в количестве, равном приблизительно 5 мас.%.
13. Упаковочный материал по п.9, где полиэтилентерефталат присутствует в количестве в диапазоне от приблизительно 80 мас.% до приблизительно 99 мас.%.
14. Упаковочный материал по п.9, где полиэтилентерефталат присутствует в количестве в диапазоне от приблизительно 90 мас.% до приблизительно 97 мас.%.
15. Упаковочный материал по п.9, где полиэтилентерефталат присутствует в количестве, равном приблизительно 95 мас.%.
2
16. Упаковочный материал по п.9, дополнительно включающая аксиальный модуль Юнга, равный, по меньшей мере, приблизительно 210000 фунт/дюйм (1450000 кПа).
2
17. Упаковочный материал по п.9, дополнительно включающая радиальный модуль Юнга, равный, по меньшей мере, приблизительно 410000 фунт/дюйм (2830000 кПа).
18. Способ получения потребительского упаковочного продукта, включающий:
(i) объединение от приблизительно 1 мас.% до приблизительно 20 мас.% полимолочной кислоты и полиэтилентерефталата для получения полимерной смеси;
(ii) перемешивание полимерной смеси;
(iii) нагревание полимерной смеси;
(iv) экструдирование полимерной смеси; и
(v) формование с раздувом с получением потребительского упаковочного продукта.
19. Потребительский продукт, включающий полимерную смесь, где полимер содержит:
(i) от приблизительно 1 мас.% до приблизительно 20 мас.% полимолочной кислоты; и
(ii) полиэтилентерефталат, и где композиция имеет характеристическую вязкость, более, чем приблизительно 0,7 дл/г.
20. Потребительский продукт по п.19, где полиэтилентерефталат присутствует в количестве в диапазоне от приблизительно 80 мас.% до приблизительно 99 мас.%.
21. Потребительский продукт по п.19, где полиэтилентерефталат присутствует в количестве в диапазоне от приблизительно 90 мас.% до приблизительно 97 мас.%.
22. Потребительский продукт по п.19, где полиэтилентерефталат присутствует в количестве, равном приблизительно 95 мас.%.
23. Потребительский продукт по п.19, где полимолочная кислота присутствует в количестве в диапазоне от приблизительно 3 мас.% до приблизительно 10 мас.%.
24. Потребительский продукт по п.19, где полимолочная кислота присутствует в количестве, равном приблизительно 5 мас.%.
2
25. Потребительский продукт по п.19, где полимерная смесь характеризуется аксиальным модулем Юнга, равным, по меньшей мере, приблизительно 210000 фунт/дюйм (1450000 кПа).
2
26. Потребительский продукт по п.19, где полимерная смесь характеризуется радиальным модулем Юнга, равным, по меньшей мере, приблизительно 410000 фунт/дюйм (2830000 кПа).